(57)【特許請求の範囲】
【請求項１】
混在する雑草等の種子を発芽不能にした珪砂及びセルベンの１種又は２種の混合物に、水と反応して硬化する再乳化型粉末エマルジョンと硼酸化合物とを添加してなる難発芽性粉粒組成物。
【請求項２】
難発芽性粉粒組成物を製造する方法において、６００℃以上の雰囲気温度で１０分間以上加熱乾燥した珪砂及び平均粒径が２ｍｍ以下のセルベンの１種又は２種の混合物に、水と反応して硬化する再乳化型粉末エマルジョンを１重量％以上１０重量％以下及び酢酸化合物を０．１重量％以上３重量％以下混合してなることを特徴とする難発芽性粉粒組成物の製造法。
【発明の詳細な説明】
【０００１】
【産業上の利用分野】
本発明は、野外・アメニティー空間を形成する舗装面あるいは植栽地面の補助材料として使用する難発芽性粉粒組成物（以下難発芽性ミックスという）及びその製造法に関する。
【０００２】
【従来の技術】
従来、舗装用の目地材としては、砂やモルタルが使用されることが多い。この目地材として砂を使用することは、作業上非常に簡易で且つ低コストであり、透水性もあるため一般的となっているが、雨水等により砂が流出したり草が生えやすいという景観上の問題を有している。モルタルは、雨水等により流出することはないが、舗装材とモルタル目地との間に収縮による隙間や亀裂を発生しやすく、そこに雑草の種子が付着して発芽・成長することがしばしばあるばかりでなく、施工に熟練を要し、塗装面を汚し易く、又、透水性がないため排水に関しても問題がある。
【０００３】
砂目地の欠点を解決する方法として、特開平５−８５７９２号公報に、目地用砂に予め水分を与えて十分に湿らせた後に、再乳化型樹脂粉末を所定量混合した舗装ブロック目地材料の製造方法が開示されている。
又、特開平６−１４４９１０号公報には、雨水によって流出したり風によって飛散せず長期間に亘って舗装機能を維持できる目地材として砂にセメントと繊維を加えたものを提案し、該目地材の施工に際して充填後に散水工程・養生工程及び洗浄工程を付加した目地材とその施工方法が開示されている。
更に、特開平２−２７００４号公報には、雑草が繁茂し易い農道、歩道、堤防等において、道路とこれに付帯するコンクリート構造物との間に雑草が成長しないよう、アスファルトと高分子物との混合物に除草剤又は忌避剤を加えた防草注入目地材が開示されている。
【０００４】
【発明が解決しようとする課題】
上述した特開平５−８５７９２号公報記載の砂と再乳化型樹脂粉末を所定量混合した舗装ブロック目地材料は、その主要構成材料が砂であることから雨水等を保水する能力が比較的高く、従って、目地部に浸入した水分を迅速に流出もしくは蒸発さることができない。そのために、雑草の種子が何等かの原因で目地に付着或いは混入した場合には発芽・成長することを防止できないという欠点を有している。
又、特開平６−１４４９１０号公報記載の砂にセメントと繊維とを加えた目地材は、砂の雨水による流出或いは風による飛散は防止できるものの、セメントを使用していることからくる白化現象を避けることができず、景観材として致命的欠陥を有している。
更に、特開平２−２７００４号公報記載の雑草注入目地材は透水性が殆どなく、植栽地面には全く使用できないものである。
【０００５】
【課題を解決するための手段】
これらの問題を解消するために、本願発明者らは鋭意開発を進めた結果、舗装面の目地材或いは植栽地面の被覆材として用いることができ、しかも取り扱いが容易で施工後に雑草等が生えにくく、又、目地砂の飛散・流出がしにくい特長を持ち、改修も容易な難発芽性ミックス及びその製造法を提供するものである。
本発明の要旨とするところは、混在する雑草等の種子を発芽不能にした珪砂（以下、種．不活性化珪石という）及びセルベンの１種又は２種の混合物に水と反応して硬化する再乳化型粉末エマルジョン（以下、固形化剤という）と硼酸化合物とを混合してなる難発芽性ミックス及びその製造法にある。
【０００６】
【作用】
一般に雑草の生える理由としては、第一に目地砂自体に混入していた雑草の種子が雨水により発芽すること、第二に飛来或いは雨水により運ばれてきた雑草の種子が施工された目地に付着し雨水により発芽すること、第三に目地の下の地面に施工前から存在していた雑草の種子が発芽し地表にまで出てくることが考えられる。そこで、本願発明者らは、第一に目地砂自体に生きた雑草の種子を存在させないこと、第二に目地の表面を硬化させることにより飛来或いは雨水により運ばれてきた雑草の種子が目地の表面に滞留しにくくすること、第三に目地砂に硼酸化合物を混合すると共に目地砂自体を固化させることにより目地の下の地面に施工前から存在していた雑草の種子が発芽することを抑制し、且つ、発芽したものが地表にまで出てくることを阻止することで問題を解決することができた。
【０００７】
以下、本発明について図面に従って詳細に説明する。
図１は舗装材間の目地部全体に難発芽性ミックスを使用した概要図であり、図１（Ａ）は斜視図、図１（Ｂ）は断面図である。図１に示すように、舗装用ブロック１および３の間に目地材である難発芽性ミックス２を充填する。この難発芽性ミックス２は、加熱乾燥した珪砂及びセルベンの１種又は２種の混合物に固形化剤と硼酸化合物とを混合してなる。
【０００８】
図２は、舗装材間の目地の一部に難発芽性ミックスを使用した概要図であり、図２（Ａ）は斜視図、図２（Ｂ）は断面図である。図２に示すように、舗装用ブロック１および３の間に先ず珪砂４を充填した後に目地材である難発芽性ミックス２を充填する。この使用例の意図するところは、該難発芽性ミックスは珪砂に比べて高価であることから、表面からある厚みまで難発芽性ミックスを使用することにより全体のコストを低減させることにある。
【０００９】
図３は、更に他の使用例である植栽地面及び樹木根囲い保護材部に難発芽性ミックスを使用した全体斜視図であり、図４は、根部断面図である。
図３及び図４に示すように、植栽地面５に樹木６を植栽し、該植栽地面５及び樹木根囲い保護材（以下、樹木保護材という）７の部分に難発芽性ミックス２を使用することによって、植栽地面５及び樹木保護材７の部分から雑草の生えることを防止することができる。尚、符号８は支柱、９は土である。
【００１０】
本発明において使用する種子不活性化珪砂は、珪砂を採掘し水洗した後、キルンによって６００℃の熱風で約１０分間以上強制乾燥したものである。この条件では珪砂の温度はキルン通過直後で約１０５℃以上となり、水洗後に雑草等の種子が残存していたとしても最早発芽することはない。
熱風乾燥後の珪砂をタンク中に保管することが望ましい。それは、その後の雑草等の種子の混入を完全に防止できるばかりでなく、防湿も可能であるからである。尚、ここでは製造コストが比較的低く確実性の高い加熱乾燥珪砂について述べてきたが、それに限定されるものではなく、除草剤によって雑草の種子を発芽不能にさせ洗浄後乾燥した珪砂や、十分な煮沸によって雑草の種子を発芽不能にさせてから乾燥した珪砂等も使用可能である。
【００１１】
次に、本発明においてセルベンを用いる理由は、一般的にセルベンの吸水率は０．１％以下と珪砂に比べ非常に低く、しかも透水性も高い性質を有しているからである。従って、目地部に浸入した水分は珪砂の場合より早く流出若しくは蒸発するため、何らかの理由で目地内部に雑草の種子が混入したとしても、それが発芽しにくという特長を有している。
セルベンには廃タイルを原料とするもの、廃衛生陶器を原料とするもの、廃碍子を原料とするもの、廃食器を原料とするもの等があるが、吸水率、色調整及び供給安定性の面から廃タイルを原料とするもの（以下、タイルセルベンという）が最も望ましい。尚、廃耐火物粉砕物、廃ガラス粉砕物等他の無機質粉粒体も使用可能である。種子不活性化珪砂或いはセルベンのいずれか一種を用いればよいが双方を混合して用いると更に良い。その理由は、セルベンが長粒形であるに対して種子不活性化珪砂はほぼ球形であるので、双方を調合することにより目地詰め作業に最適な粒度構成にすることができるからである。
【００１２】
本発明において固形化剤をプレミックスした理由は、施工現場での混練では量的管理及び混合均一性に不安があるからである。本発明で目地砂に混合できるエマルジョンは、水系エマルジョン及び再乳化型粉末エマルジョン等が有効である。しかし、目地部に砂を充填した後水系エマルジョンを目地表面に散布するか、若しくは目地部に再乳化型粉末エマルジョンを散布し、その後散水して目地部を硬化させる等の施工方法を取ると、目地砂の硬化状態が不均一になる。また、作業上目地部だけへのエマルジョンの散布が非常に困難なため、舗装材表面にも散布することになり、意匠上表面に艶・べたつき及びべたつきによる汚れが出やすくなる。従って、施工が容易で均一な硬化状態が得られ、なおかつ舗装材の透水性を阻害せず、意匠を損なわなくするには、目地砂にプレミックスとしてエマルジョン適量をあらかじめ混合しておく必要がある。そこで、プレミックスとして混合するエマルジョンは、施工上・製造上再乳化型粉末エマルジョンが好ましいからである。さらに、粉末タイプのためトータル的な運送コストを低く押さえることが出来ることが有利である。この再乳化型粉末エマルジョンとしては、エチレン・酢酸ビニル共重合体、酢酸ビニル・アクリル共重合体、酢酸ビニル・ベオバ共重合体等が使用可能であるが、これらの選定は凝固状況によって選択する。
【００１３】
又、本発明においては硼酸化合物を添加する必要がある。この硼酸化合物は再乳化型粉末エマルジョンのゲル化材として有効であり、樹脂の流出を防止でき、エマルジョンの硬化必要量をも減らすことが出来る。又再乳化型粉末エマルジョンに対して、凝集剤として作用するので、充分な強度を均一に発揮でき、かつ発芽抑制剤、殺虫剤、防錆かび材として有効であり、天然鉱物を主原料としているので安全性も高いからである。この硼酸化合物としてはテンカル、コレマナイト、及びウレキサイト等が使用可能である。
【００１４】
次に難発芽性ミックスの製造方法として、珪砂の加熱乾燥については表１に示すように、種子の発芽を防止するために珪砂の表面温度を１０５℃以上にする必要がある。そのために加熱乾燥条件としては、珪砂を採掘後水洗いした後、キルンにて６００℃以上、好ましくは６００℃〜８００℃の熱風で約１０分間以上強制乾燥させる。そして熱風乾燥後タンクに保管して飛来する草の種子の付着を防止することにより、植物の種子や、コケ・菌類が全く残存することなく、珪砂に余分な水分も与えなくするものである。
【００１５】
【表１】
0003559086.tif 000002
【００１６】
このように加熱乾燥した珪砂と、表２に示すように平均粒径が２ｍｍ以下のタイルセルベンの１種又は２種を混合させる。このとき平均粒径を２ｍｍ以下とした理由は、舗装材の中で最も目地幅の少ないと思われる舗装ブロックの目地幅が約２ｍｍ程度であり、従って、舗装ブロック及びレンガ・舗石・インターロッキングブロック等の目地部への充填性ならびに凝固性を考慮して２ｍｍ以下とした。より好ましくは１．１ｍｍ（１６メッシュ）アンダー程度が良い。なお、骨子間の接着力は粒径の細かい方が表面積が多くなるため増大するが、透水効果が低くなる。従って、粒度分布を調整することにより、特性を引き出すことが出来るものである。
【００１７】
【表２】
0003559086.tif 000003
【００１８】
これら加熱乾燥した珪砂とタイルセルベンとの混合物に固形化剤を添加する。固形化剤の添加量は、表３に示すように膜の連続性及び膜の耐久性より１重量％以上１０重量％以下である。即ち、１重量％未満であると膜の連続性及び膜の耐久性が得られず、１０重量％を超えると粒子間のみの接着でなく粒子間に膜を形成して透水性を低下させ、植栽地面の被覆の場合には樹木への水の供給を悪くするからである。
【００１９】
【表３】
0003559086.tif 000004
【００２０】
また、硼酸化合物の混合量については、表４に示すように、発芽性、樹脂膜の劣化、樹木への影響及び再乳化型粉末エマルジョン混合量の削減効果を考慮して、０．１重量％〜３重量％とした。即ち、０．１重量％未満であると発芽抑制の効果を発揮することが出来ず、又、３重量％を超えて混合すると樹脂膜の劣化及び樹木への影響が出るからである。
【００２１】
【表４】
0003559086.tif 000005
【００２２】
【実施例】
以下、本発明の実施例によって具体的に説明する。
予め珪砂の表面温度が１０５℃以上になるように、キルンにて７００℃で１２分間加熱乾燥した。この珪砂に対して１．０〜１．５ｍｍを有する平均粒径のタイルセルベンを５０重量％混合した後、酢酸ビニル系再乳化型粉末エマルジョンを１．０重量％、３．０重量％、５．０重量％及び１０．０重量％のそれぞれを混合し、さらにコレマナイトの添加量を０．１重量％、０．５重量％、１．０重量％及び３．０重量％で混合して舗装ブロック目地材料とした。
このようにして製造した難発芽性ミックスを舗装用ブロックの目地に流し込み、その流し込んだ後噴霧器で水を噴霧し、水と反応固化させた。その後、水道ホースを用いて水を目地に流し、目地の洗掘状況を観察した。その結果ホース口を絞って勢い良く水を当てても、特に変化はみられなかった。又、２年間を経過した後の現状を観察した結果、雑草等の発生は全くなかった。
【００２３】
【発明の効果】
以上述べたように本発明の舗装ブロック目地材料を使用することにより、雨水等で目地材が流出したり、風によって飛散することなく、舗装材相互間の噛み合せ効果を長期間保持することが出来、舗装の耐久性が増大し、雑草が全く生えること無く、目地の施工を容易に、かつ効率よく、また意匠を損なわず、早期に安定固化する舗装ブロック目地材料を提供することが出来た。
【図面の簡単な説明】
【図１】舗装材間の目地部全体に難発芽性ミックスを使用した概要図、
【図２】他の使用例を示す舗装材間の目地部に難発芽性ミックスを使用した概要図、
【図３】更に他の使用例である植栽地面及び樹木保護材部に難発芽性ミックスを使用した全体斜視図、
【図４】図３の根部断面図。
【符号の説明】
１、３  舗装用ブロック
２  難発芽性ミックス
４  珪砂
５  植栽地面
【図１】
0003559086.tif 000006
【図２】
0003559086.tif 000007
【図３】
0003559086.tif 000008
【図４】
0003559086.tif 000009